(57)【要約】【課題】  酸化ケイ素の含有割合が多くても相分離を起し、強度が高い多孔質ガラスを製造することができるホウケイ酸塩ガラスおよびそれを用いた多孔質ガラスの製造方法を提供する。【解決手段】  酸化ケイ素６０重量％以上７２重量％以下、酸化ホウ素１８重量％以上３０重量％以下、酸化ナトリウム９．５重量％以上１５重量％以下、酸化セリウム０．１重量％以上５．０重量％以下を含有するホウケイ酸塩ガラス。前記ホウケイ酸塩ガラスを加熱による分相処理をしてシリカリッチ相と非シリカリッチ相に相分離させる工程、前記非シリカリッチ相を溶液によるエッチングにより溶出させる工程を有する多孔質ガラスの製造方法。【選択図】  なし【特許請求の範囲】
【請求項１】
酸化ケイ素６０重量％以上７２重量％以下、酸化ホウ素１８重量％以上３０重量％以下、酸化ナトリウム９．５重量％以上１５重量％以下、酸化セリウム０．１重量％以上５．０重量％以下を含有することを特徴とするホウケイ酸塩ガラス。
【請求項２】
前記酸化セリウムの含有量が、２．０重量％以上５．０重量％以下であることを特徴とする請求項１記載のホウケイ酸塩ガラス。
【請求項３】
前記酸化ケイ素と酸化セリウムにおけるシリコン原子に対するセリウム原子の原子比（Ｃｅ／Ｓｉ）が０．０１≦Ｃｅ／Ｓｉ≦０．１３であることを特徴とする請求項１または２に記載のホウケイ酸塩ガラス。
【請求項４】
請求項１乃至３のいずれかに記載のホウケイ酸塩ガラスを加熱による分相処理をしてシリカリッチ相と非シリカリッチ相に相分離させる工程、前記非シリカリッチ相を溶液によるエッチングにより溶出させる工程を有することを特徴とする多孔質ガラスの製造方法。
【請求項５】
請求項４に記載の多孔質ガラスの製造方法により得られた、酸化ケイ素を主成分とする骨格を有する多孔質ガラス。
【発明の詳細な説明】
【技術分野】
【０００１】
本発明はホウケイ酸塩ガラス、前記ホウケイ酸塩ガラスを用いて多孔質ガラスの製造方法および多孔質ガラスに関する。
【背景技術】
【０００２】
多孔質ガラスの比較的に容易な製造法として相分離現象を利用する方法がある。相分離現象を利用する多孔質ガラスの母材ガラスとしては、酸化ケイ素（シリカ）、酸化ホウ素、アルカリ金属酸化物を構成要素としたホウケイ酸塩ガラスが一般的である。溶融法等で製造されたホウケイ酸塩ガラスを一定温度で保持する熱処理により相分離を起こさせ（以下、分相処理と言う）、酸溶液による選択エッチングで非シリカリッチ相を溶出させて多孔質ガラスを製造する。
【０００３】
多孔質ガラスの骨格を構成するのは主に酸化ケイ素である。骨格径や細孔径、空孔率が同程度の場合、骨格を構成する酸化ケイ素の割合が多いほど強度が上がる。骨格を構成する酸化ケイ素の割合は、母材のホウケイ酸塩ガラスの酸化ケイ素成分が多いと大きくなる。このため、多孔質ガラスの強度を上げるには酸化ケイ素成分が多いホウケイ酸塩ガラスが望ましい。
【０００４】
また多孔質ガラスの骨格径や細孔径、空孔率等の構造は諸特性へ影響を及ぼすため、広範囲にわたる構造の形成制御が必要である。多様なサイズの多孔質構造を有する多孔質ガラスを得るためには、ホウケイ酸塩ガラスの広い組成領域で相分離を起こさせることが望まれる。以上のことから酸化ケイ素が多いホウケイ酸塩ガラスで相分離を誘起させることが必要である。
【０００５】
しかしながら、構成要素が酸化ケイ素、酸化ホウ素、酸化ナトリウムのみのホウケイ酸塩ガラスは特定組成範囲でしか相分離が起こらない。そこで他成分を添加することによって酸化ケイ素が多い組成領域にあるホウケイ酸塩ガラスで相分離の発現を制御することが必要である。
【０００６】
例えば、非特許文献１では、ホウケイ酸塩ガラスに酸化アルミを構成要素として添加しているが、これは相分離を抑制する作用をしている。
【０００７】
特許文献１には、重金属または希土類元素を含んでいる多孔質ガラスが開示されているが、酸化ケイ素成分が６０重量％以下のホウケイ酸塩ガラスである。また、重金属や希土類元素を添加物として含んだホウケイ酸塩ガラスであるが、添加物が相分離を促進させる効果を及ぼしていない。
【先行技術文献】
【特許文献】
【０００８】
【特許文献１】特開２００５−０６０６７９号公報
【非特許文献】
【０００９】
【非特許文献１】Ｊｏｈｎ  Ｗｉｌｅｙ＆Ｓｏｎｓ，“Ｉｎｔｒｏｄｕｃｔｉｏｎ  ｔｏ  Ｃｅｒａｍｉｃｓ”，ｓｅｃｏｎｄ  ｅｄｉｔｉｏｎ，Ｃｈａｐｔｅｒ  ８，１９６０．
【発明の概要】
【発明が解決しようとする課題】
【００１０】
しかしながら、従来の技術では、構成要素が酸化ケイ素、酸化ホウ素、酸化ナトリウムから成り、かつ酸化ケイ素を６０重量％以上含むホウケイ酸塩ガラスにおいて、添加物を加えることにより相分離を促進させ、多孔質ガラスを得る報告例はない。
【００１１】
このように、強度が高く、多様な多孔質構造を有する多孔質ガラスを得るために、酸化ケイ素の含有割合が多く、相分離を起こし、そして分相処理後のエッチングにも耐えるホウケイ酸塩ガラスが必要とされていた。
【００１２】
本発明は、このような課題に鑑みてなされたものであり、酸化ケイ素の含有量が多くても相分離を起し、強度が高い多孔質ガラスを製造することができるホウケイ酸塩ガラスを提供するものである。
【００１３】
また、本発明は、酸化ケイ素の含有割合が多くても相分離を起すホウケイ酸塩ガラスを用いて、強度が高い多孔質ガラスの製造方法を提供するものである。
【００１４】
また、本発明は、上記の多孔質ガラスの製造方法により得られた多孔質ガラスを提供するものである。
【課題を解決するための手段】
【００１５】
本発明に係るホウケイ酸塩ガラスは、酸化ケイ素６０重量％以上７２重量％以下、酸化ホウ素１８重量％以上３０重量％以下、酸化ナトリウム９．５重量％以上１５重量％以下、酸化セリウム０．１重量％以上５．０重量％以下を含有することを特徴とする。
【００１６】
本発明に係る多孔質ガラスの製造方法は、上記のホウケイ酸塩ガラスを加熱による分相処理をしてシリカリッチ相と非シリカリッチ相に相分離させる工程、前記非シリカリッチ相を溶液によるエッチングにより溶出させる工程を有することを特徴とする。
【００１７】
本発明に係る多孔質ガラスは、上記の多孔質ガラスの製造方法により得られた、酸化ケイ素を主成分とする骨格を有する多孔質ガラスである。
【発明の効果】
【００１８】
本発明によれば、酸化ケイ素の含有割合が多くても相分離を起し、強度が高い多孔質ガラスを製造することができるホウケイ酸塩ガラスを提供することができる。
【００１９】
また、本発明によれば、酸化ケイ素の含有割合が多くても相分離を起すホウケイ酸塩ガラスを用いて、強度が高い多孔質ガラスの製造方法を提供することができる。
【００２０】
また、本発明によれば、上記の多孔質ガラスの製造方法により得られた多孔質ガラスを提供することができる。
【図面の簡単な説明】
【００２１】
【図１】実施例１で作成した多孔質ガラス表面の走査電子顕微鏡写真である。
【図２】比較例１で作製した多孔質ガラス表面の走査電子顕微鏡写真である。
【発明を実施するための形態】
【００２２】
以下、本発明の実施の形態について詳細に説明する。
【００２３】
本発明に係るホウケイ酸塩ガラスは、酸化ケイ素（ＳｉＯ２）６０重量％以上７２重量％以下、酸化ホウ素（Ｂ２Ｏ３）１８重量％以上３０重量％以下、酸化ナトリウム（Ｎａ２Ｏ）９．５重量％以上１５重量％以下、酸化セリウム（ＣｅＯ２）０．１重量％以上５．０重量％以下を含有することを特徴とする。
【００２４】
以下にホウケイ酸塩ガラスについて説明をする。特に、本発明に係るホウケイ酸塩ガラスに酸化セリウム（ＣｅＯ２）を含有することを特徴とする。
【００２５】
相分離を起こし、多孔質ガラスが得られるガラスとして、ホウケイ酸塩ガラスがある。ホウケイ酸塩ガラスは酸化ケイ素、酸化ホウ素、アルカリ金属酸化物とくに酸化ナトリウムを構成要素とするアモルファスが一般的である。このホウケイ酸塩ガラスの組成は酸化ケイ素、酸化ホウ素、酸化ナトリウムに換算した重量比で表現される。
【００２６】
まず、ガラス原料を混合溶融してガラス体を得る。所望の組成となるように原料を調製し、調製した原料を加熱溶融し、必要に応じて所望の形態に成形することによりガラス体を製造する。加熱溶融する場合の加熱温度は、原料組成等により適宜設定すれば良いが、通常は１３００から１５００℃、特に１３５０から１４５０℃の範囲とすることが好ましい。
【００２７】
例えば、原料として炭酸ナトリウム、ホウ酸及び酸化ケイ素を均一に混合し、１３５０から１４５０℃に加熱溶融すれば良い。この場合、原料は、所望組成のホウケイ酸塩ガラスが得られれば、どのような原料を用いても良い。
【００２８】
また、多孔質ガラスの形状は、管状、板状、球状、膜状等、どのような形状であってもよいので、それに相応してガラス体の形状も管状、板状、球状、膜状等、どのような形状でもよい。ガラス体を管状、板状、球状、膜状等の形状にする場合は、ガラス原料を混合溶融した後、概ね７００から１０００℃で、各種の形状に成形すれば良い。例えば、上記原料を溶融した後、溶融温度から温度を降下させて７００から１０００℃に維持した状態で成形する方法を好適に採用することができる。
【００２９】
特定の組成にあるホウケイ酸塩ガラスは分相処理により酸化ケイ素を主成分とするシリカリッチ相と、酸化ホウ素とアルカリ金属酸化物を主成分とする非シリカリッチ相に相分離する。通常は５００から７００℃の範囲で相分離が発現する。多孔質ガラスを得るためには、相分離がスピノーダル型に起こることが望ましく、このように相分離するホウケイ酸塩ガラスの組成は主要三成分が特定の割合範囲内にある。特に酸化ケイ素の含有成分が多いホウケイ酸塩ガラスは所望の相分離を起こしにくい。
【００３０】
続いて、相分離したホウケイ酸塩ガラスについて非シリカリッチ相を溶液で溶出させるエッチング処理を行うことで、シリカリッチ相が骨格として残り多孔質ガラスが得られる。
【００３１】
多孔質ガラスを構成する骨格は主に酸化ケイ素である。骨格径や細孔径、空孔率が同程度の場合、骨格を構成する酸化ケイ素の割合が多いほど強度が上がる。また骨格を構成する酸化ケイ素成分が少ない場合、エッチング処理時に割れが発生する可能性がある。骨格を構成する酸化ケイ素の割合は、母材のホウケイ酸塩ガラスの酸化ケイ素成分が多いと大きくなる。このため、多孔質ガラスの強度を上げるには母材ガラスが酸化ケイ素成分の多いホウケイ酸塩ガラスであることが望ましい。
【００３２】
また多孔質ガラスの骨格径や細孔径、空孔率等の構造は諸特性へ影響を及ぼすため、これらの広範囲にわたる制御が必要である。多孔質構造を変化させるためには、母材となるホウケイ酸塩ガラスの組成を変えること、分相処理の温度や時間等のプロファイルを変えることが挙げられる。多孔質サイズを多様に変え、構造形成の自由度を高めるためには、ホウケイ酸塩ガラスの組成を変えることが望ましく、加えてホウケイ酸塩ガラスの広い組成領域で分相処理が行えることが望まれる。
【００３３】
以上のことから、本発明のホウケイ酸塩ガラスは、比較的酸化ケイ素が多い組成領域でありながら、相分離を起こすホウケイ酸塩ガラスである。
【００３４】
［ホウケイ酸塩ガラスの組成の実施態様（１）］
本発明のホウケイ酸塩ガラスの組成の好ましい実施態様（１）は、下記の組成である。
本発明のホウケイ酸塩ガラスは、酸化ケイ素（ＳｉＯ２）６０重量％以上７２重量％以下、酸化ホウ素（Ｂ２Ｏ３）１８重量％以上３０重量％以下、酸化ナトリウム（Ｎａ２Ｏ）９．５重量％以上１５重量％以下、酸化セリウム（ＣｅＯ２）０．１重量％以上５．０重量％以下を含有することを特徴とする。
【００３５】
［ホウケイ酸塩ガラスの組成の実施態様（２）］
本発明のホウケイ酸塩ガラスの組成の好ましい実施態様（２）は、下記の組成である。
【００３６】
本発明のホウケイ酸塩ガラスは、酸化ケイ素６３重量％以上６８重量％以下、酸化ホウ素１８重量％以上２１重量％以下、酸化ナトリウム９．５重量％以上１１重量％以下、酸化セリウム０．１重量％以上５．０重量％以下を含有する組成からなることが望ましい。      
【００３７】
［ホウケイ酸塩ガラスの組成の実施態様（３）］
本発明のホウケイ酸塩ガラスの組成のさらに好ましい実施態様（３）は、下記の組成である。
【００３８】
本発明のホウケイ酸塩ガラスは、酸化ケイ素６８重量％以上７２重量％以下、酸化ホウ素１８重量％以上１９重量％以下、酸化ナトリウム９．５重量％以上１０重量％以下、酸化セリウム０．１重量％以上３．０重量％以下を含有する組成からなることが望ましい。
【００３９】
本発明において、酸化ケイ素（ＳｉＯ２）と酸化セリウム（ＣｅＯ２）におけるシリコン原子に対するセリウム原子の原子比（Ｃｅ／Ｓｉ）が０．０１≦Ｃｅ／Ｓｉ≦０．１３、好ましくは０．０２≦Ｃｅ／Ｓｉ≦０．１３であることが望ましい。
【００４０】
本発明の相分離母体ガラスは、酸化ケイ素、酸化ホウ素、酸化ナトリウム、酸化セリウム以外のその他の成分を含有していてもよい。例えば、原料に含まれる不純物成分や製造工程で含有される不純物成分が挙げられる。その他の成分としては、カルシウム、マグネシウム、バリウム、亜鉛の酸化物等が挙げられる。その他の成分の含有量は、ＳｉＯ２  Ｂ２Ｏ３  Ｎａ２Ｏ、ＣｅＯ２の各成分の全体に対して、２重量％以下、特に１重量％以下が好ましい。
【００４１】
本発明において、酸化セリウムを構成要素に加えることによって酸化ケイ素の割合が多いホウケイ酸塩ガラスでの相分離を促進させる。このメカニズムは明らかになっていないが、以下のような仮説が考えられる。構成要素に別化合物が加わることで自由エネルギーが変化し、分相処理時のように温度を上げた際の安定状態も変化する。主要三成分（酸化ケイ素、酸化ホウ素、酸化ナトリウム）で十分な相分離、特にスピノーダル相分離を起こさない組成比であるホウケイ酸塩ガラスへ、酸化セリウムを加える。これにより、ホウケイ酸塩ガラスの自由エネルギーが変化し、分相処理の温度印加時にスピノーダル相分離を起した状態が最安定なるため、スピノーダル型の相分離が発現する。
【００４２】
一方、酸化セリウムの割合が多くなり過ぎると、自由エネルギーの変化が大きくなる。よって、分相処理の温度印加時の最安定状態も変化し、スピノーダル型の相分離が発現しなくなる。また、スピノーダル型の相分離を起こしたとしても、骨格内への酸化セリウムの含有割合が多くなり、多孔質の強度が下がる。よってエッチング時に割れを起こすなどが発生し多孔質ガラスが得られない。
【００４３】
本発明のホウケイ酸塩ガラスにおいて、酸化セリウムの含有量が、０．１重量％以上５．０重量％以下であり、好ましくは２．０重量％以上５．０重量％以下である。
【００４４】
次に、本発明の多孔質ガラスの製造方法について説明する。
【００４５】
本発明に係る多孔質ガラスの製造方法は、上記のホウケイ酸塩ガラスを加熱による分相処理をしてシリカリッチ相と非シリカリッチ相に相分離させる工程、前記非シリカリッチ相を溶液によるエッチングにより溶出させる工程を有することを特徴とする。
【００４６】
ガラス相分離現象は、ホウケイ酸塩ガラスを一般的に５００から７００℃付近で数時間から数十時間保持する分相処理により、スピノーダル構造またはバイノーダル構造を形成することで発現する。多孔質化にはスピノーダル構造が望ましい。分相処理における工程は、一定温度で保持しても良く、もしくは一定の昇温レートまたは降温レートを保った熱印加処理をしても良い。分相工程の時間は１分以上であり、より好ましくは５分以上である。相分離の発現の様子は走査型電気顕微鏡（ＳＥＭ）、透過型電子顕微鏡（ＴＥＭ）などの観察手法で確認できる。
【００４７】
分相処理はその分相温度領域内で温度が高いほど、また保持時間が長いほど、多孔質の骨格径や細孔径が大きくなり、同時に空孔率も増大する傾向がある。この現象についてメカニズムは明確になっていないが、以下のような仮説が考えられる。ある温度における相分離の平衡状態に達するまでには、数百時間ほどの時間がかかる。数時間から数十時間の分相処理の時間領域では時間が長いほど、相分離の平衡状態に近づき、より相分離が顕著になる、すなわち骨格径や細孔径が大きくなると考えられる。また温度が上がることで反応速度が増す効果が現れ、温度が高いほど同じ処理時間で、相分離の平衡状態に近づくことにより、相分離の様子が顕著になる、すなわち骨格径や細孔径が大きくなる。加えて、温度が上がることで、相分離の平衡状態における互いの相の組成は近づく。非シリカリッチ相への酸化ケイ素の含有量が多くなるため、酸エッチングにより除去される部分も比較的多くなり、空孔率が大きくなると考えられる。
【００４８】
相分離したホウケイ酸塩ガラスにおいて非シリカリッチ相は酸、アルカリ、水などの溶液に対して可溶である。よって溶液を接触させる処理により可溶相が溶出し、主に酸化ケイ素より形成される相のみが骨格として残り、多孔質が形成される。溶液をガラスに接触させる手段としては、溶液中にガラスを浸漬させる手段が一般的であるが、ガラスに溶液をかけるなど、ガラスと溶液が接触する手段であれば何ら限定されない。溶液としては、酸溶液、アルカリ溶液、水など、可溶相を溶出可能な既存の如何なる溶液を使用することも可能である。また、用途に応じてこれらの溶液に接触させる工程を複数種類選択してもよい。
【００４９】
一般的な相分離を起こしたガラスのエッチングでは、非可溶相部分への負荷の小さいことと、選択エッチングの度合いの観点から酸処理が好適に用いられる。酸を含む溶液と接触させることによって、酸可溶成分である非シリカリッチ相が溶出除去される一方で、非可溶相であるシリカリッチ相の侵食は比較的小さく、高い選択エッチング性を達成可能である。
【００５０】
酸を含む水溶液としては、例えば塩酸、硫酸、燐酸、硝酸等の無機酸等を好ましく用いることができる。酸を含む溶液は通常は水を溶媒とした水溶液の形態で好適に使用することができる。酸を含む溶液の濃度は、通常は０．１ｍｏｌ／Ｌから２．０ｍｏｌ／Ｌ（０．１から２規定）の範囲内で適宜設定すれば良い。
【００５１】
この工程では、その水溶液の温度を室温から１００℃の範囲とし、処理時間は１から１００時間程度とすれば良い。
【００５２】
ガラス組成によって、分相処理後のガラス表面にエッチングを阻害するシリカリッチ層が数百ナノメートル程度発生する場合がある。この表面シリカリッチ層を研磨やアルカリ処理などで除去することもできる。
【００５３】
エッチング時にガラス組成によっては骨格部にゲル状シリカが堆積する場合がある。必要であれば、酸性度、アルカリ性度が異なる酸溶液、アルカリ溶液を用い、多段階でエッチングする方法を用いることができる。エッチング温度として、室温から９５℃でエッチングを行うこともできる。また必要であれば、エッチング処理中に超音波を印加して行うこともできる。
【００５４】
溶液による浸漬処理の後、多孔質ガラス中に付着した溶液や溶出せずに残った可溶層を除去する目的で、水によるリンスを行うのが一般的である。
【００５５】
エッチングが完了して得られたガラスの多孔質構造の様子は、走査型電気顕微鏡（ＳＥＭ）などの観察手法で確認できる。
【実施例】
【００５６】
以下に実施例を挙げて本発明をより具体的に説明するが、本発明は、以下の実施例により限定されるものではない。
【００５７】
本発明の実施例、比較例のために母材ガラスを作成した。原料化合物としては、酸化ケイ素粉末（ＳｉＯ２）、酸化ホウ素（Ｂ２Ｏ３）、炭酸ナトリウム（Ｎａ２ＣＯ３）であり、加えて酸化セリウム（ＣｅＯ２）を用いた。実施例、比較例で用いたホウケイ酸塩ガラスの含有組成は、各金属元素の酸化物、すなわち酸化ケイ素、酸化ホウ素、酸化ナトリウム、酸化セリウムにおける重量％で換算して表１に示した。
【００５８】
原料の金属化合物を混合した粉末を白金るつぼの中に入れ、１５００℃、２４時間溶融してガラスを得た。その後、ガラスを１３００℃に下げてから、グラファイトの型に流し込んだ。空気中で２０分間冷却してホウケイ酸塩ガラスを得た。得られたホウケイ酸塩ガラスのブロックを４０ｍｍ×３０ｍｍ×１ｍｍとなるように切断加工し、鏡面まで両面研磨を行った。
【００５９】
（実施例１から３）
表１に記載した各母材ガラスから１５ｍｍ×１５ｍｍ×１ｍｍを切り出し、６００℃、５０時間の分相処理を行った。
【００６０】
分相後のガラスサンプルを酸溶液によりエッチングを行った。酸溶液には１ｍｏｌ／Ｌの硝酸５０ｇを用いた。ポリプロピレン製の容器に硝酸を入れ、予めオーブンで８０℃にした。その中へガラスを白金ワイヤーで溶液内中心部に来るように吊るして入れた。ポリプロピレン容器に蓋をし、８０℃に保ったまま、２４時間放置した。硝酸による処理が終わったガラスを８０℃の水に入れてリンス処理を行った。
【００６１】
走査電子顕微鏡（ＳＥＭ）による観察により、多孔質ガラスとなっていることを確認した。いずれの多孔質ガラスもスピノーダル構造が見られた。実施例１で得られた多孔質ガラスの走査電子顕微鏡（ＳＥＭ）像を図１に示す。
【００６２】
得られた多孔質ガラスを蛍光エックス線分析（ＸＲＦ）で組成分析すると、いずれも酸化物換算で酸化ケイ素が９０重量％以上であり、酸化ケイ素の含有が確認された。
【００６３】
（比較例１）
実施例１で使用した組成を元に、酸化セリウムを用いず、他の三成分の比は表１に記載した組成のサンプルを用いた。１５ｍｍ×１５ｍｍ×１ｍｍを切り出し、６００℃、５０時間の分相処理を行った。
【００６４】
分相処理後のガラスサンプルをＳＥＭ観察したところ、スピノーダル構造にはなっていなかった。
【００６５】
ガラスサンプルを実施例１と同様に酸溶液によりエッチングを行ったところ割れが生じ、多孔質ガラスは得られなかった。エッチング後のガラスのＳＥＭ像を図２に示す。
【００６６】
（比較例２）
表１に記載した組成サンプルを１５ｍｍ×１５ｍｍ×１ｍｍを切り出し、６００℃、５０時間の分相処理を行った。
【００６７】
分相処理後のガラスサンプルをＳＥＭ観察したところのスピノーダル構造が見られた。
【００６８】
ガラスサンプルを実施例１と同様に酸溶液によりエッチングを行ったところ割れが生じ、多孔質ガラスは得られなかった。
【００６９】
【表１】
2012193067.tif 000002
【００７０】
（注１）シリコン原子に対するセリウム原子の（Ｃｅ／Ｓｉ）原子比は、仕込みの時点の酸化ケイ素（ＳｉＯ２）、酸化セリウム（ＣｅＯ２）から、シリコン原子、セリウム原子のモル量を計算し、Ｃｅ／Ｓｉ原子比を算出した。
（注２）スピノーダル化
○は分相後のＳＥＭ観察でスピノーダルが確認されたサンプルを示す。
×は分相後のＳＥＭ観察でスピノーダルが確認されなかったサンプルを示す。
（注３）酸処理耐性
○は酸溶液によるエッチングで多孔質化したサンプルを示す。
×は酸溶液によるエッチングで割れなど破壊が発生したサンプルを示す。
【産業上の利用可能性】
【００７１】
本発明のホウケイ酸塩ガラスは、酸化ケイ素の含有割合が多くても相分離が起こるため、強度が高く、多様な多孔質構造を有する多孔質ガラス等に幅広く応用が可能である。
【図１】
2012193067.tif 000003
【図２】
2012193067.tif 000004